(57)【要約】【課題】多層光記録媒体の各記録層の構成とクロストークとの関係から、更に効率良くクロストークを低減させるようにした光記録媒体を提供する。【解決手段】光記録媒体１０は、基板１２と光透過性カバー層１４との間にＬ０層１６、Ｌ１層１８、Ｌ２層２０、Ｌ３層２２の４層の記録層及び各記録層間の光透過性スペーサ層１７、１９、２１を積層して構成されていて、前記Ｌ２層２０は、再生用レーザ光の入射角に対して、反射率が負の依存性を持つ構成とされている。【選択図】図２
2006079795.tif 000002
【特許請求の範囲】
【請求項１】
基板と光透過性カバー層との間に、基板側から少なくともＬ０層、Ｌ１層、Ｌ２層の３層の記録層及び各記録層間の光透過性スペーサ層を積層してなる光記録媒体であって、
前記Ｌ０層を除く記録層のうち少なくとも１層の記録層が、再生用レーザ光の入射角に対して、反射率が負の依存性を持つ構成とされていることを特徴とする光記録媒体。
【請求項２】
請求項１において、
反射率が入射角に対して負の依存性を有する前記記録層は、記録膜と、この記録膜を、厚さ方向両側から挟持する光透過性保護膜とから構成されてなり、前記記録膜の屈折率が、前記光透過性保護膜の屈折率よりも大きくされたことを特徴とする光記録媒体。
【請求項３】
請求項２において、
前記光透過性保護膜の屈折率は、前記記録膜の膜厚ｔが、０＜ｔ≦５ｎｍのとき、２．１以上２．５以下であることを特徴とする光記録媒体。
【請求項４】
請求項２において、
前記光透過性保護膜の屈折率は、前記記録膜の膜厚ｔが、５＜ｔ≦３０ｎｍのとき、１．９以上２．３５以下であることを特徴とする光記録媒体。
【請求項５】
請求項１乃至４のいずれかにおいて、
反射率が入射角に対して負の依存性を有する前記記録層は、膜厚ｔが０＜ｔ≦３０ｎｍの記録膜を含んでなることを特徴とする光記録媒体。
【請求項６】
請求項１乃至５のいずれかにおいて、
反射率が入射角に対して負の依存性を有する前記記録層は、再生用レーザ光が入射角０°で入射したときの反射率に対する、入射角θでの反射率の比である相対反射率Ｒthが、該記録層でのビームスポット径位置で０．９以下とされたことを特徴とする光記録媒体。
【請求項７】
請求項１乃至５のいずれかにおいて、
反射率が入射角に対して負の依存性を有する前記記録層は、再生用レーザ光が入射角０°で入射したときの反射率に対する、入射角θでの反射率の比である相対反射率Ｒthが、該記録層でのビームスポット径位置で０．８５以下とされたことを特徴とする光記録媒体。
【発明の詳細な説明】
【技術分野】
【０００１】
本発明は光記録媒体に係り、特に、３層以上の記録層を備えた光記録媒体に関する。
【背景技術】
【０００２】
デジタルデータを記録するための記録媒体として、ＣＤ（コンパクト・ディスク）やＤＶＤ（デジタル・バーサタイル・ディスク）等の光記録媒体が広く利用されている。このような光記録媒体において、記憶容量を増大させるために、情報記録層を複数層構造とする多層光記録媒体がある。このような多層光記録媒体において、各記録層は光透過性スペーサ層を間にして積層された構造となっている。
【０００３】
上記のような多層構造の光記録媒体においては、ある記録層の記録マークを再生する際に、他の記録層からの反射光が存在し、この反射光量若しくは記録層間の距離が、何らかの原因で変動した場合には、その変動（以下クロストーク変動）がノイズとして再生信号に重畳されてしまうという問題点がある。
【０００４】
このような層間クロストークの影響を低減させるための対策として、例えば特許文献１に記載されるように、記録層間距離を記録層毎に不均一とする光記録媒体が提案されている。
【０００５】
【特許文献１】特開２００４−２１３７２０号公報
【発明の開示】
【発明が解決しようとする課題】
【０００６】
この発明は、多層光記録媒体の記録層の反射率とクロストークとの関係から、更に効率良く層間クロストークを低減させるようした光記録媒体を提供することを目的とする。
【課題を解決するための手段】
【０００７】
本発明者は、鋭意研究の結果、光透過性スペーサ層の全体の厚みが５μｍ以上のときに３次クロストークが層間クロストークの大部分を構成し、しかも、そのほぼ全てが共焦点クロストークによるものであることを見出した。又、実際の４層の光記録媒体は、５０μｍ程度の光透過性スペーサ層を有していて、層間クロストークによる影響のほぼ全てが共焦点の３次クロストークによるものであることを見出した。
【０００８】
ここで、前記「３次元クロストーク」及び「共焦点クロストーク」について説明する。
【０００９】
図１８（Ａ）に示されるように、例えば基板１２と光透過性カバー層１４の間にＬ０層１６、Ｌ１層１８、Ｌ２層２０、Ｌ３層２２の４層の記録層を備えた光記録媒体１の、例えばＬ０層１６を再生する際、光透過性カバー層１４へ入射した再生光のうち、Ｌ０層１６でのみ反射されて光記録媒体外部へ出射する成分が信号光である。一方、Ｌ１層１８、Ｌ２層２０、Ｌ３層２２のいずれかで１回だけ反射されて光記録媒体外部へ出射する成分も存在し、これがいわゆるクロストーク光であるが、後述の多重反射成分と区別するために「１次のクロストーク（光）」と呼ぶことにする。多層の光記録媒体は、有限の反射率を有する記録層を積層した構造なので、これらの記録層間を何度も反射する多重反射成分がある。
【００１０】
実際に記録媒体外部へ出射する多重反射成分は記録層による奇数回の反射を経験した光のみで、これらのうち反射回数が最も少ないものは３回の反射を経験する。これを「３次のクロストーク（光）」と呼ぶことにする。
【００１１】
図１８（Ａ）は３次のクロストークの一例で、Ｌ２層→Ｌ３層→Ｌ１層の順に反射する成分である。この他にも５回、７回、・・・とより多くの反射を経験する成分も存在するが、反射の度に光の強度は減衰するので、５回以上反射する多重反射成分は無視してよい。図１８（Ａ）において点線で示されているのが信号光の光路であるが、太線で示されている３次のクロストーク光は信号光と全く同じ光路へ射出している。一般に１次や３次のクロストーク光は信号光と異なる光路へ射出するが、記録層間の間隔が特別な場合に、図１８（Ａ）のように信号光と同じ光路へ射出するクロストーク光が存在する。このような成分を特に「共焦点クロストーク（光）」と呼ぶ。
【００１２】
図１８にはある特定の入射角を持った１本の光線が示されているが、実際には一定の入射角範囲に無数の光線が存在しており、これらが一点に集中する点が焦点である。共焦点クロストーク光は光記録媒体内部では信号光と異なる点で集光するにも拘わらず、光記録媒体外部ではあたかも信号光と同一の焦点を発した発散球面波として振舞う。
【００１３】
本発明は上記共焦点の３次クロストークを低減させることによって、全体のクロストークを効果的に低減させることができる光記録媒体により上記目的を達成するものである。
【００１４】
即ち、以下の本発明により上記目的を達成することができる。
【００１５】
（１）基板と光透過性カバー層との間に、基板側から少なくともＬ０層、Ｌ１層、Ｌ２層の３層の記録層及び各記録層間の光透過性スペーサ層を積層してなる光記録媒体であって、前記Ｌ０層を除く記録層のうち少なくとも１層の記録層が、再生用レーザ光に入射角に対して、反射率が負の依存性を持つ構成とされていることを特徴とする光記録媒体。
【００１６】
（２）反射率が入射角に対して負の依存性を有する前記記録層は、記録膜と、この記録膜を、厚さ方向両側から挟持する光透過性保護膜とから構成されてなり、前記記録膜の屈折率が、前記光透過性保護膜の屈折率よりも大きくされたことを特徴とする（１）に記載の光記録媒体。
【００１７】
（３）前記光透過性保護膜の屈折率は、前記記録膜の膜厚ｔが、０＜ｔ≦５ｎｍのとき、２．１以上２．５以下であることを特徴とする（２）に記載の光記録媒体。
【００１８】
（４）前記光透過性保護膜の屈折率は、前記記録膜の膜厚ｔが、５＜ｔ≦３０ｎｍのとき、１．９以上２．３５以下であることを特徴とする（２）に記載の光記録媒体。
【００１９】
（５）反射率が入射角に対して負の依存性を有する前記記録層は、膜厚ｔが０＜ｔ≦３０ｎｍの記録膜を含んでなることを特徴とする（１）乃至（４）のいずれかに記載の光記録媒体。
【００２０】
（６）反射率が入射角に対して負の依存性を有する前記記録層は、再生用レーザ光が入射角０°で入射したときの反射率に対する、入射角θでの反射率の比である相対反射率Ｒthが、該記録層でのビームスポット径位置で０．９以下とされたことを特徴とする（１）乃至（５）のいずれかに記載の光記録媒体。
【００２１】
（７）反射率が入射角に対して負の依存性を有する前記記録層は、再生用レーザ光が入射角０°で入射したときの反射率に対する、入射角θでの反射率の比である相対反射率Ｒthが、該記録層でのビームスポット径位置で０．８５以下とされたことを特徴とする（１）乃至（５）のいずれかに記載の光記録媒体。
【００２２】
なお、上記θは、ｎを光透過性スペーサ層の屈折率又は光透過性カバー層の屈折率、ＮＡを再生用レーザ光学系における対物レンズの開口数としたとき、θ＝sin-1（ＮＡ／ｎ）で示される。
【発明の効果】
【００２３】
本発明は、基板と光透過性カバー層との間に、基板側から少なくともＬ０層、Ｌ１層、Ｌ２層の３層の記録層及び各記録層間の光透過性スペーサ層を積層してなる光記録媒体における、前記Ｌ０層を除く記録層のうち少なくとも１層の記録層を、再生用レーザ光の入射角に対して、反射率が負の依存性を持つように構成することによって、デフォーカス状態で反射面へ入射するクロストーク光が、その入射角に分布を有することを利用して、反射率を低下させ、これにより、層間クロストークの影響を大幅に低減させることができるという効果を奏する。
【発明を実施するための最良の形態】
【００２４】
光記録媒体は、基板と光透過性カバー層（以下カバー層）との間に、基板側からＬ０層、Ｌ１層、Ｌ２層、Ｌ３層の記録層及び各記録層間の光透過性スペーサ層（以下スペーサ層）を積層してなり、前記Ｌ２層における記録膜の膜厚ｔを、０＜ｔ≦３０ｎｍとすることにより、上記目的を達成するものである。
【実施例１】
【００２５】
次に、図１及び図２に示される本発明の実施例１について説明する。
【００２６】
この実施例１に係る光記録媒体１０は、基板１２とカバー層１４との間にＬ０層１６、Ｌ１層１８、Ｌ２層２０、Ｌ３層２２の４層の記録層及び各記録層間のスペーサ層１７、１９、２１を積層して構成されている。
【００２７】
前記Ｌ２層２０は、後に詳述するように、再生用レーザ光の入射角に対して、反射率が負の依存性を持つ構成とされている。
【００２８】
詳細には、図３に示されるように、前記Ｌ２層２０は、記録膜２０Ａと、この記録膜２０Ａを厚さ方向両側から挟持する光透過性保護膜（以下保護膜）２４Ａ、２４Ｂとにより構成されてなり、該記録膜２０Ａの屈折率は、保護膜２４Ａ、２４Ｂの屈折率よりも大きくされ、更に、記録膜２０Ａは、その膜厚ｔが、０＜ｔ≦３０ｎｍとされ、保護膜２４Ａ、２４Ｂの屈折率は、０＜ｔ≦５ｎｍのとき２．１以上２．５以下、５＜ｔ≦３０ｎｍのとき１．９以上２．３５以下とされている。
【００２９】
光記録媒体１０を上記のように構成すると、Ｌ０層１６の再生時において、Ｌ２層２０で反射形成されるクロストーク光の強度が、信号光と比較して大きく低減され、これにより、クロストーク光による影響を低減させることができる。
【００３０】
以下、図面を参照して、クロストーク光の影響を低減できる作用機序について説明する。
【００３１】
まず、図２に示されるように、前記光記録媒体１０のような４層光記録媒体において、Ｌ０層を再生する際には、その信号光の光路は、図４（Ａ）に示されるようになる。
【００３２】
このとき発生する、前記信号光に対して共焦点となるクロストーク光は、図４（Ｂ）、（Ｃ）、（Ｄ）に示される３パターンのみである（但し、各記録層間の間隔は全て等しいとした）。
【００３３】
図４（Ｂ）〜（Ｄ）のクロストーク光は、図４（Ａ）の信号光と共焦点であるので、見掛けは、Ｌ０層１６を焦平面として入射、反射していることになるが、信号光がＬ０層１６で集光しているのに対して、クロストーク光が集光していないデフォーカス状態で入射、反射されている。
【００３４】
上記図４（Ａ）に示される信号光及び図４（Ｂ）に示されるクロストーク光について、全ての反射に関して反射面に入射する光路を、図５（Ａ）〜（Ｄ）に示す。
【００３５】
この図から、図５（Ａ）では信号光の反射面と焦平面とが一致しているのに対して、図５（Ｂ）に示されるクロストーク光では、Ｌ２層２０が反射面となり、且つＬ０層１６が焦平面となっていて、デフォーカス状態で反射されていることが分かる。
【００３６】
図２には、クロストーク光のＬ２層（反射面）２０近傍での光路を拡大して示されている。図２において、実線は実際の光路、二点鎖線は、前記実際の光路からのＬ２層２０とＬ０層１６との間への延長線（仮想光路）をそれぞれ示す。又、図６に、信号光のＬ０層（反射面）１６近傍での光路を拡大して示す。
【００３７】
図６に示されるように、信号光について、入射光の焦平面と反射面は、共にＬ０層１６であり両者は一致している。図２、図６の破線は、幾何光学的な光路を示すが、焦平面近傍では光の波動性によって実際の光路と幾何光学的な光路とが一致せず、焦平面上で回折限界と呼ばれる有限のスポットサイズ（Ｄｓ）を持つ。
【００３８】
図６に示される信号光の場合、再生用レーザ光は対物レンズによって絞られて、球面波に近い状態で光記録媒体へ入射するが、焦平面近傍では波面が平らな平面波と見做すことができる。ここで、光記録媒体における記録層は、一般に、複数の薄膜が積層された多層膜構造を有していて、前記のような入射光は平面波と見做せるために、ビームスポット内の光線群がほぼ同等の光学特性（反射・吸収・透過率）を示す。
【００３９】
他方、クロストーク光の場合は、図２に示されるように、デフォーカス状態で反射面であるＬ２層２０へ入射するので、焦平面であるＬ０層１６から離れた反射面（Ｌ２層２０）では、幾何光学的な光路に一致し、入射角に分布が生じる。
【００４０】
ところで、実際の光路と幾何光学的な光路とが著しく異なるのは、焦平面から波長程度の距離までであり、一般的に、多層光記録媒体の各記録層間距離は１０〜２０μｍ程度なので、波長よりも十分大きく、クロストーク光が反射面で幾何光学的な光路をとると考えられる。
【００４１】
即ち、クロストーク光は、図２に示されるような入射角分布を持って焦平面に入射し、且つここから反射するような光路となり、これに対して、前述のように、信号光は焦平面近傍では平面波と見做すことができ、入射角に分布が無い。従って、クロストーク光の反射面であるＬ２層２０の反射率が、入射角に対して負の依存性を有するとすれば、クロストーク光は、信号光と比較して大幅に強度が低減され、その影響を抑制することができる。
【００４２】
次に、上記のような、反射層における反射率に負の入射角依存性を与えることによってクロストーク光の強度を低減できる理由を更に詳細に説明する。
【００４３】
図２に示されるように、クロストーク光の焦平面上でのビームスポット径をＤｓ、焦平面（Ｌ０層１６）と反射面（Ｌ２層２０）の間の距離をｚ、反射面上でのビームスポット径をＤｚ、反射面における入射角をθとし、更に、例えば、再生用レーザ光の波長λ＝４０５ｎｍ、対物レンズの開口数ＮＡ＝０．８５、光記録媒体１０を構成するカバー層１４、スペーサ層１７、１９、２１を紫外線硬化樹脂とし、その屈折率ｎ＝１．５６とすると、ｚ＝１０μｍのときＤｚ＝１３．００μｍとなる。再生用レーザビームの強度分布がガウス分布であり、中心強度の１／ｅ2となるビーム径がＤｚに一致するとして、入射する再生用レーザビームの強度分布は、図１１に示されるようになる。
【００４４】
再生用レーザビームの強度分布を正確に描いたのが図７であり、ビームスポット径Ｄｚ＝１３．００μｍに相当する位置での強度が、中心強度の１／ｅ2になっている。反射面上での半径ｒと入射角θとの間には、ｒ＝Ｚtanθの関係がある。ここでＬ２層２０の反射率が図８に示されるように入射角に対する負の依存性を有するとすれば、図２に示される光路に対してＬ２層２０の反射率が垂直入射の場合よりも低いので、クロストークが低減される。
【００４５】
即ち、再生用レーザビームの垂直入射（入射角＝０°）に対して、有限の入射角θ（焦面に向かって収束する角度は２θ）における反射率が小さくなると、クロストーク光の相対的な光量が小さくなり、クロストークが低減される。
【００４６】
次に、上記のような、記録層における反射率の入射角依存性を負とすることによるクロストーク光の低減効果を定量的に計算する過程について説明する。
【００４７】
まず、図８に示されるように、反射率を仮定し、クロストーク光の低減効果を定量的に計算した。ここで、図７、図８において、太線は、強度１／ｅ2の軌跡、即ち、いわゆるビームスポット径に相当する。相対的な反射率（垂直入射時の反射率で規格化）は、入射角θに対して線形に減少し、ビームスポット径に相当する角度でＲthとなるように設定した。
【００４８】
図８は、相対反射率Ｒth＝０．５の場合であり、図７に示した強度分布Ｉ(ｒ)、ｔ；焦平面と反射面間距離として、図８における相対反射率をＲ［θ(r)］、θ(r)＝tan-1（ｒ／ｔ）とすれば、クロストーク光の相対強度は、
相対強度＝∫∞０Ｉ(r)Ｒ［θ(r)］×２πｒｄｒ      ・・・（１）
となる。
【００４９】
上記反射率の入射角依存性を表わすパラメータＲth（相対反射率）に対して、前記（１）式によって算出された相対クロストーク強度を図９に示す。ここで、相対クロストーク強度は信号強度、即ち反射率が入射角によらず１とした場合の計算値で比較した値が示されている。
【００５０】
図４（Ｂ）、（Ｃ）で示されるクロストーク光では、デフォーカス状態で３回の反射を経験するため、光記録媒体外へ出射するクロストーク強度としては、前記（１）式で計算される値の３乗となる。同様にして、図４（Ｄ）に示されるクロストーク光の強度は、Ｌ２層２０での反射がフォーカス状態であるので、デフォーカス状態の反射が２回となり、前記（１）式で計算される値の２乗となる。クロストーク全体に対する図４（Ｂ）〜（Ｄ）に示されるクロストークの寄与率は等しくないので、それぞれの寄与率を考慮した上で、図４（Ｂ）〜（Ｄ）での相対強度を平均した値が図９に太線で示されている。
【００５１】
図９からも、認識可能なクロストーク低減効果を仮に１０％とすると、相対反射率は９０％以下であることが好ましく、更に好ましくは、クロストーク低減効果を２０％以上とするためには、相対反射率８５％以下となる。
【００５２】
次に、上記のような、再生用レーザビームの入射角に対して反射率が負の依存性を持つようにするための、記録層の具体的な構成について説明する。
【００５３】
まず、クロストーク光の反射面となる記録層（Ｌ２層２０）における記録膜２０Ａが、前記図３に拡大して示されるように、厚さ方向両側から、保護膜２４Ａ、２４Ｂにより挟持されているとき、この保護膜２４Ａ、２４Ｂの屈折率ｎ21よりも、記録膜２０Ａの屈折率ｎ2が大きくなるように設定する。
【００５４】
前記保護膜２４Ａ、２４Ｂの屈折率ｎ21は、前記記録膜２０Ａの膜厚ｔが、０＜ｔ≦５ｎｍのとき、２．１以上２．５以下とし、５＜ｔ≦３０ｎｍのとき、１．９以上２．３５以下とする。
【００５５】
更に又、前記Ｌ２層２０の、再生用レーザ光が入射角０°で入射したときの反射率に対する、入射角θでの相対反射率Ｒthが、該Ｌ２層２０でのビームスポット径位置で０．９以下、好ましくは０．８５以下となるように設定する。
【００５６】
以下上記条件についての理由を説明する。
【００５７】
図１０に示されるような光学系で、対物レンズ２８を介して再生用レーザビームを、光記録媒体１０に照射し、Ｌ０層１６を再生する際における、Ｌ２層２０での反射率の角度依存性を考える。
【００５８】
図２の、Ｌ０層〜Ｌ２層近傍部分での光路及び入射光の強度分布を示すと、図１１のようになる。
【００５９】
このような光記録媒体に対して、Ｂｌｕ−ｒａｙ（商標）規格に準拠した光学パラメータとして、再生用レーザビームの波長を４０５ｎｍ、対物レンズの開口数ＮＡ＝０．８５、カバー層及びスペーサ層の屈折率ｎ０＝ｎS＝１．５６、としたとき、再生用レーザビームの最大入射角は空気中でθ≒５８．２、カバー層及びスペーサ層内部でθmax≒３３．０°となる。
【００６０】
前記図３に示されたＬ２層の構成は、実際には要求される記録特性に応じて、膜数、膜材料、膜厚等が決められるが、ここでは簡単な３層構成を用いて説明する。
【００６１】
前記保護膜２４Ａ、２４Ｂは、温度変化に耐性のある誘電体材料で構成されていて、例えば硫化亜鉛、酸化珪素やそれらの混合物が利用され、記録層としては、例えばゲルマニウム、アンチモン、テルリウムに代表される相変化記録材料、シアニン色素等の有機記録材料、フォトポリマー、フォトリフラクティブ材料等が用いられる。ここでは、ライトワンス記録が可能な酸化ビスマス（屈折率ｎ2＝２．４５−０．２８ｉ）を用い、又、カバー層やスペーサ層には紫外線硬化樹脂が、基板にはポリカーボネイト材やガラス材料等が用いられる。
【００６２】
次に、図３の３層構造に対して、前記保護膜２４Ａ、２４Ｂの屈折率ｎ21を１．９〜２．５、記録膜２０Ａの膜厚ｔを、０＜ｔ＜５００ｎｍで変化させ、入射角θを０＜θ＜９０°と変化させ、反射率・透過率及び吸収率を計算した。ここで、入射角θはカバー層内での角度を表わすものとし、カバー層表面、Ｌ２層２０及び基板裏面での反射光は寄与しないものとした。
【００６３】
まず、保護膜の屈折率をｎ21＝２．２、入射角を０°として、記録膜の膜厚を変化させたときの反射・透過・吸収率の変化は、図１２に示されるようになった。ここで、記録層は、Ｌ０層を除き、その基板側の記録層を記録再生するビームを透過する必要があるため、一般的に５０％以上の透過率が要求される。従って、図１２からは、記録膜の膜厚として８０ｎｍ以下が好ましいことが分かる。
【００６４】
図１３に、記録膜２０Ａの膜厚を１５ｎｍとして、再生用レーザビームの入射角θを変化させたときの反射・透過・吸収率を計算したものを示す。又、図１４には、図１３における、反射率が０．００から０．２０の部分を拡大して示している。
【００６５】
図１３、図１４において、有限の入射角（θ＞０）に対しては、反射・透過・吸収率は再生用レーザビームの偏光状態によって異なるため２つの偏光状態に対する結果を重ねて示している。又、これらの図において細線はｓ偏光（電場ベクトルが図１１の紙面に垂直な方向）を示し、太線はｐ偏光を示し、又、破線は、これらの算術平均値を示している。実際の光記録システムにおける光ピックアップは円偏光に近い状態のレーザビームを用いているので、前記破線が実態を表わす。
【００６６】
ここで、説明を簡単にするため、クロストーク低減効果の目安として、θ＝３３°のときの反射率と、θ＝０°のときの反射率の比を考えることにする。
【００６７】
例えば、図１４の例では、θ＝０°に対する反射率がＲ（０）＝０．１１０９、θ＝３３°に対する反射率がＲ（３３）＝０．０５３９なので、相対反射率Ｒth＝Ｒ（３３）／Ｒ（０）＝０．０５３９／０．１１０９＝０．４８６となる。図１３の例では、０＜θ≦３３の範囲では反射率は単調減少である。
【００６８】
次に、前記保護膜２４Ａ、２４Ｂの屈折率と記録層の膜厚を変化させたときの、前記相対反射率Ｒthの変化を図１５に示す。
【００６９】
この図１５からは、いずれの膜厚に対しても屈折率が小さいほど相対反射率Ｒthが小さくなる傾向があることが分かる。特に、記録層の膜厚が５ｎｍのとき、保護膜の屈折率が２．１以上２．５以下の場合、相対反射率Ｒthが１．０を下回り、記録膜の膜厚が１０、１５ｎｍのとき、保護膜の屈折率は１．９以上２．４以下、記録膜の膜厚が２０ｎｍのとき、保護膜の屈折率は１．９以上２．４５以下で、相対反射率Ｒthは単調増加する。図１６は、図１５に用いたと同一のデータに基づき、θ＝０°での反射率に対して保護膜の屈折率毎の、相対反射率Ｒthを示したものである。
【００７０】
この図１６からは、保護膜の屈折率が記録層の屈折率（２．４５）よりも小さい領域では、幅広い反射率の範囲に対して相対反射率Ｒthが１．０を下回り、特に、記録層の反射率が１２％以下の場合には、相対反射率Ｒthが０．５を下回り、より大きなクロストーク低減効果が得られることが分かる。
【００７１】
又、保護膜の屈折率が記録層の屈折率よりも大きい領域では、相対屈折率が全て１を上回っておりクロストークは増大すると考えられる。
【００７２】
入射角θ＝０°及び３３°のみでなく、その間の反射率、再生ビームの強度分布を考慮して、総合的な反射強度を計算した結果を、図１７に示す。
【００７３】
ここで、再生用レーザビーム強度は、図１１の符号ｒに対するガウス分布であり、ビーム強度が最大強度（光軸上での強度）の１／ｅ2となる位置が、対物レンズのＮＡを定義する光路と一致するものとした。
【００７４】
図１３に示されるように、計算される反射率は入射角θの関数となっていて、ガウス分布もｒ＝ｔtanθの関係によりθの関数に変換し、反射率を乗じた上でθ＝０〜９０°に亘って数値積分を実行して反射光強度を求めた。
【００７５】
比較の対象としては、反射率の角度依存性が無い場合が適当であるので、反射率が入射角によらず一定（θ＝０°の場合の反射率の値）と仮定した場合にも同様の数値積分を実行し、その値で反射光強度を比較した値を積分相対強度Ｒrelとして、図１７の太線で示し、θ＝０°の場合の反射率は細線で示した。実際に要求される反射率の値はシステムによって異なるが、記録膜の膜厚ｔ＝０〜３０ｎｍの範囲で、４〜１４％という幅広い反射率値と１より小さい積分相対強度値（クロストーク低減）を両立させることができる。
【００７６】
なお、上記実施例において、光記録媒体は、４層の記録層を有しているが、本発明はこれに限定されるものでなく、記録層が３層以上の場合に適用されるものである。
【００７７】
又、同実施例において、Ｌ２層が、再生用レーザ光の入射角に対して、反射率が負の依存性を持つ構成とされているが、これは、Ｌ０層を除く他の記録層のいずれか少なくとも１つが、再生用レーザ光の入射角に対して、反射率が負の依存性を持つ構成とされていればよい。
【図面の簡単な説明】
【００７８】
【図１】本発明の実施例に係る光記録媒体を示す一部断面とした斜視図
【図２】同実施例の光記録媒体の要部を模式的に拡大して示す断面図
【図３】前記光記録媒体におけるＬ２層の膜構成を模式的に拡大して示す断面図
【図４】一般的な４層光記録媒体において、Ｌ０層を再生する際の信号光及びクロストーク光の光路を模式的に示す断面図
【図５】図４（Ａ）の信号光及び図４（Ｂ）のクロストーク光についての全ての反射に関して反射面へ入射する光路を模式的に示した断面図
【図６】同実施例の光記録媒体のＬ０層への再生用レーザビームの入射状態を模式的に拡大して示す断面図
【図７】焦平面上でのビームスポット径の半径と再生用レーザビームの強度分布の状態を示す線図
【図８】再生用レーザビームの、反射面としての記録層への入射角θと反射率との関係を示す線図
【図９】記録層における、入射角０°の再生用レーザビームの反射率に対するビームスポット内の相対反射率と焦平面に対するビームの相対強度との関係を示す線図
【図１０】多層光記録媒体を再生する際の一般的な光学系統を示す光学配置図
【図１１】再生されるＬ０層と反射層となる記録層との関係及び反射層位置での再生用レーザビームの強度分布の状態を示す線図
【図１２】記録層の膜厚と再生用レーザビームに対する反射、透過、吸収率との関係を示す線図
【図１３】再生用レーザビームの入射角と、記録層における反射・透過・吸収率との関係を示す線図
【図１４】図１３における反射率のみを、反射率が０〜０．２の範囲の部分を拡大して示す線図
【図１５】記録層への入射角度０°のときの反射率と入射角度３３°のときの反射率の比と、保護膜の屈折率との関係を、記録層の膜厚毎に示した線図
【図１６】再生用レーザビームの入射角０°のときの反射率と、相対反射率との関係を、保護膜の屈折率毎に示す線図
【図１７】記録層の膜厚に対する積分相対強度及び入射角０°のときの反射率との関係を示す線図
【図１８】従来の４層光記録媒体における共焦点クロストーク光の状態を模式的に示す断面図
【符号の説明】
【００７９】
１０…光記録媒体
１２…基板
１４…光透過性カバー層
１６…Ｌ０層
１７、１９、２１…光透過性スペーサ層
１８…Ｌ１層
２０…Ｌ２層
２０Ａ…記録膜
２２…Ｌ３層
２４Ａ、２４Ｂ…光透過性保護膜
【図１】
2006079795.tif 000003
【図２】
2006079795.tif 000004
【図３】
2006079795.tif 000005
【図４】
2006079795.tif 000006
【図５】
2006079795.tif 000007
【図６】
2006079795.tif 000008
【図７】
2006079795.tif 000009
【図８】
2006079795.tif 000010
【図９】
2006079795.tif 000011
【図１０】
2006079795.tif 000012
【図１１】
2006079795.tif 000013
【図１２】
2006079795.tif 000014
【図１３】
2006079795.tif 000015
【図１４】
2006079795.tif 000016
【図１５】
2006079795.tif 000017
【図１６】
2006079795.tif 000018
【図１７】
2006079795.tif 000019
【図１８】
2006079795.tif 000020